(57)【要約】【課題】捕集効率が高く、その維持性に優れかつ圧力損失の低いエアフィルターユニットを提供する。【解決手段】少なくとも２種類のエレクトレット濾材がそれぞれプリーツ加工された状態で連結され矩形状を形成しており、更にその全周に枠体が接着固定されてなるエアフィルターユニットであり、以下条件（イ）および（ロ）を満たすエアフィルターユニット。（イ）風速５．３ｃｍ／ｓｅｃにおける圧力損失が最も高いエレクトレット濾材の風速５．３ｃｍ／ｓｅｃにおける圧力損失をＡ、風速５．３ｃｍ／ｓｅｃにおける圧力損失が最も低いエレクトレット濾材の風速５．３ｃｍ／ｓｅｃにおける圧力損失をＢとした時、２＜Ａ／Ｂ＜３．５の関係を有する。（ロ）前記圧力損失Ａのエレクトレット濾材の展開面積をａ、前記圧力損失Ｂのエレクトレット濾材展開面積をｂとした時、  １．５＜ａ／ｂ＜５．０の関係を有する。【選択図】図１
2015167913.tif 000002
【特許請求の範囲】
【請求項１】
少なくとも２種類のエレクトレット濾材がそれぞれプリーツ加工された状態で連結され矩形状を形成しており、更にその全周に枠体が接着固定されてなるエアフィルターユニットであり、以下条件（イ）および（ロ）を満たすエアフィルターユニット。
（イ）風速５．３ｃｍ／ｓｅｃにおける圧力損失が最も高いエレクトレット濾材の風速５．３ｃｍ／ｓｅｃにおける圧力損失をＡ、風速５．３ｃｍ／ｓｅｃにおける圧力損失が最も低いエレクトレット濾材の風速５．３ｃｍ／ｓｅｃにおける圧力損失をＢとした時、２＜Ａ／Ｂ＜３．５の関係を有する。
（ロ）前記圧力損失Ａのエレクトレット濾材の展開面積をａ、前記圧力損失Ｂのエレクトレット濾材展開面積をｂとした時、  １．５＜ａ／ｂ＜５．０の関係を有する。
【請求項２】
エアフィルターユニットの通風面全体の間口面積の６０〜７５％の部分が前記圧力損失Ａのエレクトレット濾材から構成されている請求項１記載のエアフィルターユニット。
【請求項３】
エアフィルターユニットを家庭用空気清浄機にセットした際に、前記家庭用空気清浄機の吸引ファンの面積の７０〜９５％を圧力損失Ａのエレクトレット濾材が覆っている請求項２記載のエアフィルターユニット。
【請求項４】
圧力損失Ａのエレクトレット濾材が平均繊維直径１．０〜２．２μｍの繊維からなり、かつ圧力損失Ａのエレクトレット濾材を構成するシート状物の目付が２０〜５０ｇ／ｍ２である請求項１〜３のいずれかに記載のエアフィルターユニット。
【請求項５】
少なくとも２種類のエレクトレット濾材のうち少なくとも１つが脱臭剤を複合したエレクトレット濾材である請求項１〜４のいずれかに記載のエアフィルターユニット。
【発明の詳細な説明】
【技術分野】
【０００１】
本発明は、空気清浄機用複合エアフィルターユニットに関する。
【背景技術】
【０００２】
家庭内における粉塵や臭気ガス成分を除去する目的で空気清浄機が使用されている。また、この空気清浄機に用いられるエアフィルターユニットは、捕集効率、捕集寿命および圧力損失のすべての性能を満足させるものが望まれている。しかし、これらの性能の間にはトレードオフの関係があり、それらのすべての性能を満足するエアフィルターユニットを得ることは困難であった。
【０００３】
すなわち、不織布などの基材に帯電（エレクトレット）加工を施したものを用いたエアフィルターユニットは高い捕集効率および低い圧力損失を有することが知られているが、高い捕集効率と引き換えに捕集寿命が短く、より高い捕集効率を発揮させるほどその捕集寿命は短くなる。また、極めて高い捕集効率を発揮させる場合には圧力損失も上昇する。
【０００４】
そこで、エアフィルターユニットの圧力損失、捕集効率および捕集寿命のすべての性能を満足させるために、捕集寿命の長いガラス繊維から構成されるフィルターの上下に、高い捕集効率および低い圧力損失を有するエレクトレット不織布から構成されるフィルターを配したエアフィルターユニットが提案されている。（特許文献１）
【先行技術文献】
【特許文献】
【０００５】
【特許文献１】特開２０１０−１６９３２１号公報
【発明の概要】
【発明が解決しようとする課題】
【０００６】
しかしながら、特許文献１に記載のエアフィルターユニットでは、ガラス繊維から構成されるフィルター部分においては、エレクトレット処理による帯電がなされていないため、その捕集効率は著しく低いものとなり、ガラス繊維から構成されるフィルター部分の捕集効率を向上させるためには上記のフィルター部分をより緻密にする必要があり、そうすることで圧力損失が上昇するとの課題があった。すなわち、特許文献１に記載のエアフィルターユニットにおいても、高い捕集効率、長い捕集寿命および低い圧力損失のすべてを満足するのは困難であるとの課題があった。
【０００７】
そこで、本発明は、高い捕集効率、長い捕集寿命および低い圧力損失のすべてを高いレベルで満足するエアフィルターユニットを提供することを課題とするものである。
【課題を解決するための手段】
【０００８】
本発明は、かかる課題を解決するために、次の（１）〜（４）のいずれかの手段を採用する。
（１）少なくとも２種類のエレクトレット濾材がそれぞれプリーツ加工された状態で連結され矩形状を形成しており、更にその全周に枠体が接着固定されてなるエアフィルターユニットであり、以下条件（イ）および（ロ）を満たすエアフィルターユニット。
（イ）風速５．３ｃｍ／ｓｅｃにおける圧力損失が最も高いエレクトレット濾材の風速５．３ｃｍ／ｓｅｃにおける圧力損失をＡ、風速５．３ｃｍ／ｓｅｃにおける圧力損失が最も低いエレクトレット濾材の風速５．３ｃｍ／ｓｅｃにおける圧力損失をＢとした時、２＜Ａ／Ｂ＜３．５の関係を有する。
（ロ）前記圧力損失Ａのエレクトレット濾材の展開面積をａ、前記圧力損失Ｂのエレクトレット濾材の展開面積をｂとした時、  １．５＜ａ／ｂ＜５．０の関係を有する。
（２）２種類の性能の異なるエレクトレット濾材からなる複合エアフィルターユニットであり、通風面全体の間口面積に対し、圧力損失の高いエレクトレット濾材からなるプリーツ濾材の通風面間口面積の比率が６０〜７５％であることを特徴とする（１）の複合エアフィルターユニット、
（３）エアフィルターユニットを家庭用空気清浄機にセットした際に、前記家庭用空気清浄機の吸引ファンの面積の７０〜９５％を圧力損失Ａのエレクトレット濾材が覆っている（２）のエアフィルターユニット、
（４）圧力損失Ａのエレクトレット濾材が平均繊維直径１．０〜２．２μｍの繊維からなり、かつ圧力損失Ａのエレクトレット濾材を構成するシート状物の目付が２０〜５０ｇ／ｍ２である（１）〜（３）のいずれかのエアフィルターユニット、
（５）少なくとも２種類のエレクトレット濾材のうち少なくとも１つが脱臭剤を複合したエレクトレット濾材である（１）〜（４）のいずれかのエアフィルターユニット。
【発明の効果】
【０００９】
本発明によれば、高い捕集効率、長い捕集寿命および低い圧力損失を高いレベルで満足するエアフィルターユニットを提供することができる。
【図面の簡単な説明】
【００１０】
【図１】送風方向から見た本発明のエアフィルターユニットの１例を示す正面概念図。
【発明を実施するための形態】
【００１１】
本発明のエアフィルターユニットは、少なくとも２種類のエレクトレット濾材がそれぞれプリーツ加工された状態で連結され矩形状を形成しており、更にその全周に枠体が接着固定されてなるエアフィルターユニットであり、以下条件（条件（イ）：風速５．３ｃｍ／ｓｅｃにおける圧力損失が最も高い濾材の風速５．３ｃｍ／ｓｅｃにおける圧力損失をＡ、風速５．３ｃｍ／ｓｅｃにおける圧力損失が最も低い濾材の風速５．３ｃｍ／ｓｅｃにおける圧力損失をＢとした時、２＜Ａ／Ｂ＜３．５の関係を有する。条件（ロ）上記の圧力損失がＡの濾材の展開面積をａ、上記の圧力損失がＢの濾材の展開面積をｂとした時、１．５＜ａ／ｂ＜５．０の関係を有する。）を満たすものである。ここで、展開面積とは、プリーツ加工後のエレクトレット濾材の片面の表面積をいう。よって、プリーツ加工の前後でエレクトレット濾材の展開面積は同じ値となる。上記のとおり、従来は、高捕集効率、高捕集寿命および低圧力損失のすべてを高いレベルで備えたエアフィルターユニットを実現するのは困難であった。しかし、本発明者は、圧力損失が異なる少なくとも２種類のエレクトレット濾材からなり、上記の２種類のエレクトレット濾材の圧力損失比が特定の範囲内であり、かつ上記の２種類のエレクトレット濾材の展開面積比が特定の範囲内であるエアフィルターユニットとすることで、高捕集効率、高捕集寿命および低圧力損失のすべてを備えたエアフィルターユニットが得られることを見出した。
【００１２】
また、図１に送風方向から見た本発明のエアフィルターユニットの１例を示す正面概念図を示す。図１に示すエアフィルターユニットは、圧力損失Ａのエレクトレット濾材１および圧力損失Ｂのエレクトレット濾材２が、それぞれプリーツ加工された状態で連結部３にて連結され矩形状を形成しており、更にその全周に枠体４が接着固定されている。
【００１３】
まず、本発明のエアフィルターユニットに用いられるエレクトレット濾材について説明する。エレクトレット濾材とは、電荷を付与され、その静電気力によって空気中の粉塵を捕集する性質を有するシート状物からなるエアフィルター構成材料を示すものである。電荷の付与方法としては特に指定されるものではなく、コロナ放電法、ハイドロチャージ法、摩擦帯電法といった方法を採用することができ、中でもより高い電荷量が得られるとの観点から純水サクション方式によるハイドロチャージ法を用いることが好ましい。
【００１４】
上記のシート状物は、繊維構造物が好ましく、具体的には綿状物、編織物、不織布、紙およびその他の三次元網状体等を挙げることができる。また、これらの積層体でもかまわない。これらのような構造をとることにより、通気性を確保しつつ、表面積を大きくとることができる。中でもシート状物を構成する繊維をより細くでき、濾材として緻密な構造が得られる不織布を用いることが好ましい。
【００１５】
上記のシート状物を構成する不織布の形態としては、ケミカルボンド法、湿式抄紙法、スパンボンド法、メルトブロー法、スパンレース法、エアレイド法など公知の方法を用いて製造することができる。中でもより細い繊維を製造することが可能なメルトブロー法を用いることが好ましい。さらに、目的に応じ不織布に抗菌、抗アレルゲン、脱臭などの機能を公知の方法により付与させてもよい。
【００１６】
繊維構造物を形成する繊維としては、天然繊維、合成繊維またはガラス繊維もしくは金属繊維等の無機繊維が使用でき、中でも溶融紡糸が可能な熱可塑性樹脂の合成繊維が好ましい。合成繊維を形成する熱可塑性樹脂の例としては、ポリエステル、ポリアミド、ポリオレフィン、アクリル、ビニロン、ポリスチレン、ポリ塩化ビニル、ポリ塩化ビニリデン、ポリ乳酸等を挙げることができ、用途等に応じて選択できる。また、複数種を組み合わせて使用してもよい。エレクトレット処理による高いエレクトレット性能の付与の観点からポリプロピレン、ポリエチレン、ポリスチレン等のポリオレフィン系樹脂、ポリエチレンテレフタレート等の芳香族ポリエステル系樹脂またはポリカーボネート樹脂等の高い電気抵抗率を有する材料が好ましい。
【００１７】
繊維構造物を構成する繊維の平均繊維直径としては、高い捕集効率と低い圧力損失の両立の観点から、０．７〜２．８μｍであることが好ましく、１．０〜２．２μｍであることがより好ましい。
【００１８】
上記のシート状物の目付としては、高い捕集効率と低い圧力損失の両立の観点から、１５〜６０ｇ／ｍ２とすることが好ましく、さらに、エレクトレット処理によるエレクトレット性能向上の観点から１８〜５０ｇ／ｍ２とすることがより好ましい。
【００１９】
上記シート状物の厚みとしては、一定の強度を有し、かつプリーツ加工をした際に一定容積に収容できる面積を増やす観点から、０．０８〜０．６０ｍｍとすることが好ましく、０．１５〜０．４５ｍｍとすることがより好ましい。
【００２０】
上記のシート状物は、エレクトレット濾材への剛性の付与などの目的に応じ、シート状物の片面または両面に他のシート状材料を積層してもよい。この場合積層するシート状材料はエレクトレット加工されていないものでもよく、シート状材料としては不織布が一般的に用いられる。上記の不織布の素材としては特に限定されるものではなく、合成繊維、天然繊維、無機繊維、金属繊維などを用いることできる。
【００２１】
上記のシート状材料を構成する不織布の形態としては、ケミカルボンド法、湿式抄紙法、スパンボンド法、メルトブロー法、スパンレース法、エアレイド法など公知の方法を用いて製造することができる。さらに、目的に応じ不織布に抗菌、抗アレルゲン、脱臭などの機能を公知の方法により付与させてもよい。
【００２２】
本発明のエアフィルターユニットに用いられる少なくとも２種類のエレクトレット濾材はそれぞれプリーツ加工された状態で連結され矩形状を形成している。ここで、プリーツ加工とは、エレクトレット濾材を一定方向に所定の折高さで山谷形状に折り込むものであり、レシプロ式、ロータリー式などの方法を用いることができる。プリーツ加工をすることによってフィルターとして一定容積の中により多くの濾材を搭載することができ、低圧力損失および高捕集効率に加え、捕集性能の維持すなわち交換周期の長い高捕集寿命に優れたエアフィルターユニットを得ることができる。
【００２３】
また、プリーツ加工によって得られた複数の連続した山谷形状同士の間隔は一定に保持することが好ましく、隣接する山間に生じるスペースへのセパレーターの挿入や、溶融樹脂を山の稜線に沿うよう線状に塗布して隣接する樹脂同士を接着固定するビード接着など公知の方法を用いることで複数の連続した山谷形状同士の間隔は一定に保持することができる。
【００２４】
また、少なくとも２種類のエレクトレット不織布は互いに連結されていることで、エアーのリークを抑制し高い捕集効率を得ることができる。連結の方法としては、それぞれのプリーツ加工後のエレクトレット濾材の端面にあたるエレクトレット濾材の切片同士を重ね合わせ接着剤にて連結する方法、それぞれのプリーツ加工後のエレクトレット濾材の切片のうちプリーツ加工の半山同士を重ね合わせて接着剤にて連結する方法、それぞれのプリーツ加工後のエレクトレット濾材の外周に不織布などで構成された平板状の枠体を接着させ矩形状に成型してから、それぞれの枠体の外面の一つの面同士を接着剤にて連結する方法などを用いることができ、連結面が密着されていることが好ましい。
【００２５】
また、連結された２種類のエレクトレット濾材は矩形状を形成している。そうすることで、吸引ファンを有する空気清浄機に搭載した際、吸引ファンからエアフィルターユニットの間口の各点までの距離を適正化できる。連結された２種類のエレクトレット濾材を矩形状とする方法としては、プリーツ加工後のエレクトレット濾材の外周に不織布などで構成された平板状の枠体を接着し矩形状を保持する方法などを挙げることができる。
【００２６】
また、本発明のエアフィルターユニットは、連結された少なくとも２種類のエレクトレット濾材の全周（外周４辺）に枠体が接着固定されている。ここでいう接着固定とは、枠体と連結された少なくとも２種類のエレクトレット濾材がエアフィルターユニットとして使用される上において脱着不可能な状態に固定され、連結された少なくとも２種類のエレクトレット濾材と枠体との間を空気が通過しない状態となることを示す。
【００２７】
また、接着固定手段としては枠体と連結された少なくとも２種類のエレクトレット濾材を溶融樹脂などの接着剤を用いて強固に連結させるなどが例示できる。枠体に用いる材質としては、不織布、紙およびＡＢＳなどの樹脂などを用いることができる。枠体の形状としては、平板状であり、矩形状のエレクトレット濾材の外周にのみ接着するものや、片側もしくは両側に折り返しが付いておりエレクトレット濾材の通風面の外周部付近の部位にも接着可能なものなどから任意に選択可能である。
【００２８】
ここで、本発明のポイントは以下の２点である。第一に、濾材性能としての圧力損失が異なる少なくとも２種類のエレクトレット濾材を用い、かつ風速５．３ｃｍ／ｓｅｃにおける圧力損失が最も高い濾材の風速５．３ｃｍ／ｓｅｃにおける圧力損失をＡ、風速５．３ｃｍ／ｓｅｃにおける圧力損失が最も低い濾材の風速５．３ｃｍ／ｓｅｃにおける圧力損失をＢとした時、２＜Ａ／Ｂ＜３．５の関係を有することである。第二に、上記の少なくとも２種類のエレクトレット濾材において、圧力損失がＡの濾材の展開面積をａ、圧力損失がＢの濾材の展開面積をｂとした時、１．５＜ａ／ｂ＜５．０の関係を有することである。
【００２９】
まず、少なくとも２種類のエレクトレット濾材のうち風速５．３ｃｍ／ｓｅｃにおける圧力損失が最も高い濾材の風速５．３ｃｍ／ｓｅｃにおける圧力損失Ａと風速５．３ｃｍ／ｓｅｃにおける圧力損失が最も低い濾材の風速５．３ｃｍ／ｓｅｃにおける圧力損失をＢとの比（Ａ／Ｂ）について、Ａ／Ｂが２よりも小さい、すなわち、両者の圧力損失ＡおよびＢに一定以上の差異がない場合、得られるエアフィルターユニットの圧力損失は、圧力損失Ａのエレクトレット濾材のみを用いたエアフィルターユニットの圧力損失と比較し十分な低下がみられず、その圧力損失は高いものとなる。
【００３０】
一方で、Ａ／Ｂが３．５を超える、すなわち、両者の圧力損失ＡおよびＢに一定以上の著しい差異がある場合、得られるエアフィルターユニットの捕集効率は、圧力損失Ｂのエレクトレット濾材のみを用いたエアフィルターユニットの捕集効率と比較し十分な向上がみられず、その捕集効率は低いものとなる。これは、より低い圧力損失のエレクトレット濾材は圧力損失により優れるものの、捕集効率により劣り、より空気を透過させやすいとの性質により、エアフィルターユニットの、より低い圧力損失側のエレクトレット濾材部分（圧力損失Ｂのエレクトレット濾材部分）に集中して空気が流れる状態になり、通過風速が上昇し、かつ集中して空気が流れる部分（圧力損失Ｂのエレクトレット濾材部分）の捕集効率も低いため、エアフィルターユニット全体の捕集効率は低いものとなると推測する。
【００３１】
また、Ａ／Ｂが３．５を超える場合、そのエアフィルターユニットの捕集寿命は、圧力損失Ｂのエレクトレット濾材のみを用いたエアフィルターユニットの捕集寿命と比較し十分な向上がみられず、その捕集寿命は短いものとなる。これは、エアフィルターユニットの、より低い圧力損失側のエレクトレット濾材部分（圧力損失Ｂのエレクトレット濾材部分）に集中して空気が流れるため、より低い圧力損失のエレクトレット濾材部分（圧力損失Ｂのエレクトレット濾材部分）に集中して捕集対象である埃などが蓄積するためと推測する。
【００３２】
次に、圧力損失Ａの濾材の展開面積ａと圧力損失Ｂの濾材の展開面積ｂとの比（ａ／ｂ）について、ａ／ｂが１．５より小さい、すなわち、両者の展開面積ａおよびｂの差異が一定よりも小さいと、得られるエアフィルターユニットの捕集寿命は、圧力損失Ｂのエレクトレット濾材のみを用いたエアフィルターユニットの捕集寿命と比較し十分な向上がみられず、その捕集寿命は短いものとなる。これは、エアフィルターユニットのより低い圧力損失のエレクトレット濾材部分（圧力損失Ｂのエレクトレット濾材部分）に集中して空気が流れるため、より低い圧力損失側のエレクトレット濾材部分（圧力損失Ｂのエレクトレット濾材部分）に集中して捕集対象である埃などが蓄積するためと推測する。
【００３３】
一方で、ａ／ｂが５を超える、すなわち、両者の展開面積ａおよびｂの差異が一定よりも大きい状態になると、得られるエアフィルターユニットの圧力損失は、圧力損失Ａのエレクトレット濾材のみを用いたエアフィルターユニットの圧力損失と比較し十分な低下がみられず、その圧力損失は高いものとなる。
【００３４】
すなわち、本発明のエアフィルターユニットは、Ａ／Ｂおよびａ／ｂの両者を特定の範囲内とすると、エアフィルターユニットへの送風時の通過風速分布が適正化されるため、高捕集効率、高捕集寿命および低圧力損失のすべてを高いレベルで備えるものとなると推定する。
【００３５】
また、本発明のエアフィルターユニットにおいては、その通風面全体の間口面積の６０〜７５％の部分が圧力損失Ａのエレクトレット濾材から構成されることが好ましい。ここで、間口面積とは、エアフィルターユニットの空気が透過する面の投影面積をいう。エアフィルターユニットの間口面積の６０〜７５％の部分が圧力損失Ａのエレクトレット濾材から構成されることで、圧力損失Ｂのエレクトレット濾材部分と比較して捕集効率が高いものの、圧力損失も高く空気が通過しにくい圧力損失Ａのエレクトレット濾材部分への空気の通過量を最適化させ、エアフィルターユニットの捕集効率をより向上させることができる。
【００３６】
さらに、エアフィルターユニットが家庭用空気清浄機に用いられる場合においては、エアフィルターユニットの間口面積の６０〜７５％の部分が圧力損失Ａのエレクトレット濾材から構成されることに加え、そのエアフィルターユニットを家庭用空気清浄機にセットした際に、家庭用空気清浄機の吸引ファンの面積の７０〜９５％を圧力損失Ａのエレクトレット濾材が覆っていることが好ましい。そのような構成とすることで、圧力損失Ｂのエレクトレット濾材部分と比較して捕集効率が高いものの、圧力損失も高く空気が通過しにくい圧力損失Ａのエレクトレット部材部分への空気の通過量をより最適化させ、エアフィルターユニットの捕集効率をより一層向上させることができる。具体的には、一般に市販されている家庭用空気清浄機では、吸引ファンはエアフィルターユニットの間口の高さ方向に対し下から２５〜４０％の間に配置されている。よって、エアフィルターユニットの間口の高さ方向に対し上から６０〜７５％までを圧力損失Ａのエレクトレット濾材により構成することなどで上記の構成とすることができる。
【００３７】
また、本発明のエアフィルターユニットに用いられる少なくとも２種類のエレクトレット濾材のうちのすくなくとも１つは、さらにカバー不織布を積層されたものであって、上記のエレクトレット濾材と上記のカバー不織布の間に脱臭剤を挟み込んだものであってもよい。この場合、上記の不織布は脱臭剤の脱落を抑制する効果を有するものであれば材質、製造方法は問わない。また、前記したエレクトレット濾材に剛性などを付与するために積層するシート状材料がカバー不織布としての機能も有していれば共通化してよい。
【００３８】
脱臭剤とは、例えばアンモニアやアルデヒド類といった悪臭を有するガス成分を吸着、反応などにより除去する性質を有するものである。その種類としては活性炭、多孔質シリカ粒子、ゼオライト、セピオライトなどの多孔質物質や、それらと特有のガス成分との反応性を高める薬剤との複合体などが挙げられる。ここで、特有のガス成分との反応性を高める薬剤としては、アジピン酸ジヒドラジド、コハク酸ヒドラジドなどのアミン系薬剤や、リン酸などの酸系薬剤、水酸化ナトリウム、水酸化カリウムなどのアルカリ系薬剤が挙げられる。中でも活性炭または多孔性シリカ粒子は細孔容積が大きく、かつ幅広い径の細孔を有しており様々なガスの除去が可能であるため、活性炭、多孔性シリカ粒子およびそれらと特有のガス成分との反応性を高める薬剤との複合体からなる群より選ばれる少なくとも１つを脱臭剤として使用することが好ましい。
【００３９】
脱臭剤の使用量としては合計で４０〜５００ｇ／ｍ２の範囲にあることにより空気中のガス成分を効率的に吸着し、かつエレクトレット濾材の通気性を阻害しないため好ましい。
【実施例】
【００４０】
以下、実施例によって本発明の作用効果をより具体的に示すが、本発明は下記実施例のみに限定されるものではない。
【００４１】
［測定方法］
（１）平均繊維直径（μｍ）
平均繊維径は、次のようにして求める。すなわち、操作型電子顕微鏡（ＫＥＹＥＮＣＥ社製  ＶＸＨ−Ｄ５１０）にて１，０００倍で撮影した繊維の集合体の画像内で無作為抽出した１００本の単繊維直径をμｍ単位で少数の２桁目まで測定して少数の２桁目を四捨五入する。１００本の測定値を平均して、小数点以下２桁目を四捨五入した値を平均繊維直径とした。
【００４２】
（２）シート状物の目付（ｇ／ｍ２）
ＪＩＳ  Ｌ１９０６（２０００）５．２の方法により目付を測定した。シート状物を２０℃×６５％ＲＨの温湿度で２４時間調湿し、その後、上記シート状物の異なる箇所から１５ｃｍ角のサイズの試験片を採取し、それぞれの重量（ｇ）を測定、１ｍ２当たりの重量（ｇ／ｍ２）に換算した。前記の測定をｎ＝１０で実施し、その平均値を不織布の目付（ｇ／ｍ２）とした。
【００４３】
（３）エレクトレット濾材の圧力損失（Ｐａ）
ＪＩＳ  Ｂ９９０８（２０１１）５．２．３の方法に準じ、圧力損失を測定した。（但し濾材の除電処理は行わない。）測定対象物である各エレクトレット濾材を有効間口サイズ１１８ｃｍ２の上流部と下流部からなるホルダーの中間にセットし、吸引ファンにて濾材通過風速が５．３ｃｍ／ｓｅｃとなる流量で空気を下流部側から吸引し、上記の上流部側と上記の下流部側の気流の差圧をデジタルマノメーター（ＭＯＤＵＳ社製  ＭＡ２−０４Ｐ）にて測定し圧力損失とした。
【００４４】
（４）エレクトレット濾材の捕集効率（％）
ＪＩＳ  Ｂ９９０８（２０１１）５．２．３の方法に準じ、圧力損失を測定した。（但し濾材の除電処理は行わず、また上流側空気取り込み部にＨＥＰＡフィルターをセットせず、大気塵粒子を取り込んだ。）測定対象物である各エレクトレット濾材を有効間口サイズ１１８ｃｍ２の上流部と下流部からなるホルダーの中間にセットし、吸引ファンにて濾材通過風速が５．３ｃｍ／ｓｅｃとなる流量で空気を下流部側から吸引し、上流部側および下流部側の０．３〜０．５μｍの大気塵粒子数をパーティクルカウンター（ＲＩＯＮ社製  ＫＣ−０１Ｄ）で測定し、次式により捕集効率を算出した。
捕集効率（η）＝１−（下流粒子数／上流粒子数）×１００  。
【００４５】
（５）エアフィルターユニットの圧力損失（Ｐａ）
測定対象物であるエアフィルターユニットを、「ＪＩＳ  Ｂ  ９９０８:２０１１  換気用エアフィルタユニット」形式２に準拠した試験ダクトにて、エアフィルターユニットのサイズから縦横各２０ｍｍ通風間口を小さくしたホルダーにセットし、次式にて算出する間口風速が１ｍ／ｓｅｃとなる風量で空気をエアフィルターユニットの上流から通過させた時のエアフィルターユニットの上流側と下流側の気流の差圧をデジタルマノメーター（ＭＯＤＵＳ社製  ＭＡ２−０４Ｐ）にて測定し圧力損失とした。
間口風速（ｍ／ｓｅｃ）＝風量（ｍ３／ｍｉｎ）／間口面積（ｍ２）×６０  。
【００４６】
（６）エアフィルターユニットの捕集効率（％）
測定対象物であるエアフィルターユニットを、「ＪＩＳ  Ｂ  ９９０８:２０１１  換気用エアフィルタユニット」形式２に準拠した試験ダクトにて、エアフィルターユニットのサイズから縦横各２０ｍｍ通風間口を小さくしたホルダーにセットし、次式にて算出する間口風速が１ｍ／ｓｅｃとなる風量で空気をエアフィルターユニットの上流から通過させた時のエアフィルターユニットの上流側と下流側の０．３〜０．５μｍの大気塵粒子数をパーティクルカウンター（ＲＩＯＮ社製  ＫＣ−０１Ｄ）で測定し、次式より捕集効率を算出した。
捕集効率（η）＝１−（下流粒子数／上流粒子数）×１００  。
【００４７】
（７）エアフィルターユニットの捕集寿命（負荷後性能維持率（％））
上記（６）で性能を測定した複合フィルターユニットを試験用の空気清浄機（電気モーターによりファンが回転し空気を取り込むもの）に搭載し、容積１ｍ３の密閉ボックス内に設置する。ボックス内でタバコ（メビウス  ＪＴ製）１０本を燃焼させ、自己発煙が止まった段階でボックス内に設置したデジタル式粉塵濃度計（ＬＤ−５０  柴田化学（株）製）を運転させ、室内濃度をモニタリングできる状態にて空気清浄機の運転を開始し、室内粉塵濃度が運転前の１／１０になったら空気清浄機の運転を停止する。この作業を５０回繰り返し、タバコ５００本分の負荷処理が完了した後、上記（６）と同様の方法にてエアフィルターユニットの捕集効率を測定し、次式により負荷後性能維持率を算出した。
負荷後性能維持率（％）＝
負荷後フィルターユニット捕集効率／フィルターユニット捕集効率×１００  。
【００４８】
（８）フィルターユニット脱臭性能（％）
測定対象物である複合フィルターユニットを上記（７）と同様の試験用空気清浄機に搭載し、日本電機工業会が定める「ＪＥＭ１４６７脱臭性能試験方法」に準じて初期脱臭性能を測定した。なお、この測定は脱臭剤を含む複合フィルターユニットのみを対象とした。
【００４９】
［実施例１］
第１のエレクトレット濾材として、平均繊維直径２．５μｍのポリプロピレンからなり、目付が３０ｇ／ｍ２のメルトブロー法にて生産したシート状物である不織布にエレクトレット加工を施し、電荷が付与されたシート状物を得た。その後、シート状材料として目付３５ｇ／ｍ２のポリエチレンテレフタレートからなるスパンボンド不織布を積層しエレクトレット濾材とした。得られたエレクトレット濾材の圧力損失は５０Ｐａ、捕集効率は９９．９４％であった。
【００５０】
このエレクトレット濾材を幅２４８ｍｍにスリット後、スリット幅と垂直な方向に折高さ３５ｍｍにて連続プリーツ加工を施し、ビード樹脂を太さ２．５ｍｍ、プリーツの稜線方向に山の頂点から５０％の高さまで、スリット幅方向に５．０８ｃｍの間隔にて表裏各５本塗布し、隣接するプリーツ山のピッチがおよそ３．３ｍｍとなるようビード樹脂同士を接着させた後、７５山分、展開面積として１．３３ｍ２のエレクトレット濾材を採取した。このプリーツ加工されたエレクトレット濾材の外周寸法がプリーツ方向：２４８ｍｍ、スリット幅方向：２５０ｍｍ、間口面積が０．０６ｍ２となるよう、プリーツ加工されたエレクトレット濾材の外周４辺に厚み１ｍｍの不織布からなる幅３６ｍｍの平板状の枠材を接着剤にて隙間が生じないよう接着し、矩形状のエアフィルターユニット部材１を得た。ここで、プリーツ方向とは、プリーツ加工により形成されるエレクトレット濾材の山谷線に垂直な方向をいう。
【００５１】
第２のエレクトレット濾材として、平均繊維直径４．０μｍのポリプロピレン樹脂からなり、目付が３５ｇ／ｍ２のメルトブロー法にて生産したシート状物である不織布にエレクトレット加工を施した後、シート状材料として第１のエレクトレット濾材と同様のスパンボンド不織布を積層しエレクトレット濾材とした。得られた濾材の圧力損失は２４Ｐａ、捕集効率は９７．５％であった。
【００５２】
この濾材を幅１９６ｍｍにスリット後、スリット幅と垂直な方向に折高さ３５ｍｍにて連続プリーツ加工を施し、６０山分、展開面積として０．８５ｍ２のエレクトレット濾材を採取後、隣接するプリーツ山のピッチがおよそ４．１ｍｍとなるようくし刃上のピッチ固定冶具に挿入し、外周寸法がプリーツ方向：２４８ｍｍ、スリット巾方向：１９８ｍｍ、間口面積が０．０５ｍ２となるよう外周４辺に第１のエレクトレット濾材と同様の枠材を隙間が生じないよう接着後、ピッチ固定冶具を外して矩形状のエアフィルターユニット部材２を得た。
【００５３】
上記の矩形状のエアフィルターユニット部材１および２の枠材外面のプリーツ方向（２４８ｍｍ）に平行な面の一方の面同士を、ホットメルト樹脂にて全長に渡り接着し連結した後、枠体全体の外周に厚み１ｍｍ、幅３８ｍｍの不織布枠を貼り付け、間口寸法４５０ｍｍ×２５０ｍｍ、間口面積０．１１ｍ２のエアフィルターユニットを得た。
【００５４】
得られた上記のエアフィルターユニットの風量６．６ｍ３／ｍｉｎ時の圧力損失は６５Ｐａ、捕集効率は９９．９０％、負荷後性能維持率は７１％であった。
【００５５】
［実施例２］
第１のエレクトレット濾材として、実施例１の第１のエレクトレット濾材と同様のものを用い、この濾材を幅３３８ｍｍにスリット後、実施例１の第１のエレクトレット濾材と同様のプリーツ折高さ、ビード樹脂の塗布方法にて、隣接するプリーツ山のピッチがおよそ３．０ｍｍとなるようビード樹脂同士を接着させた後、８２山分、展開面積として１．９５ｍ２のエレクトレット濾材を採取した。このプリーツ加工されたエレクトレット濾材の外周寸法がプリーツ方向：２４８ｍｍ、スリット巾方向：３４０ｍｍ、間口面積が０．０９ｍ２となるよう外周４辺に厚み１ｍｍの不織布からなる幅３６ｍｍの平板状の枠材を接着剤にて隙間が生じないよう接着し、矩形状のエアフィルターユニット部材１を得た。
【００５６】
第２のエレクトレット濾材として、実施例１の第２のエレクトレット濾材と同様のものを用い、この濾材を幅１０６ｍｍにスリット後、スリット幅と垂直な方向に折高さ３５ｍｍにて連続プリーツ加工を施し、５３山分、展開面積として０．４０ｍ２のエレクトレット濾材を採取後、隣接するプリーツ山のピッチがおよそ４．７ｍｍとなるよう櫛刃上のピッチ固定冶具に挿入し、外周寸法がプリーツ方向：２４８ｍｍ、スリット巾方向：１０８ｍｍ、間口面積が０．０２ｍ２となるよう外周４辺に厚み１ｍｍの不織布からなる幅３６ｍｍの平板状の枠材を接着剤にて隙間が生じないよう接着し、矩形状のエアフィルターユニット部材２を得た。
【００５７】
上記の矩形状のエアフィルターユニット部材１および２を実施例１と同様の方法にて連結し、間口寸法４５０ｍｍ×２５０ｍｍ、間口面積０．１１ｍ２のエアフィルターユニットを得た。
【００５８】
得られた上記のエアフィルターユニットの風量６．６ｍ３／ｍｉｎ時の圧力損失は６９Ｐａ、捕集効率は９９．９５％、負荷後性能維持率は７４％であった。
【００５９】
［実施例３］
第１のエレクトレット濾材として実施例１の第１のエレクトレット濾材と同様のものを用い、この濾材を実施例１のエレクトレットと同様の方法および条件でプリーツ加工し、このプリーツ濾材の外周寸法がプリーツ方向：２４８ｍｍ、スリット幅方向：２５０ｍｍ、間口面積が０．０６ｍ２となるよう、外周４辺に厚み１ｍｍの不織布からなる幅３６ｍｍの平板状の枠材を接着剤にて隙間が生じないよう接着し、矩形状のエアフィルターユニット部材１を得た。
【００６０】
第２のエレクトレット濾材として、平均繊維直径４．０μｍのポリプロピレンからなり目付が１５ｇ／ｍ２のメルトブロー法にて生産したシート状物である不織布にエレクトレット加工を施した後、シート状材料として実施例１と同様のスパンボンド不織布を積層接着しエレクトレット濾材とした。得られた濾材の圧力損失は１５Ｐａ、捕集効率は９６．０％であった。この濾材を幅１９６ｍｍにスリット後、スリット幅と垂直な方向に折高さ３５ｍｍにて連続プリーツ加工し、６０山分、展開面積として０．８５ｍ２のプリーツ加工されたエレクトレット濾材を採取後、隣接するプリーツ山のピッチがおよそ４．１ｍｍとなるようくし刃上のピッチ固定冶具に挿入し、外周寸法がプリーツ方向：２４８ｍｍ、スリット巾方向：１９８ｍｍ、間口面積が０．０５ｍ２となるよう外周４辺に第１のエレクトレット濾材と同様の枠材を隙間が生じないよう接着後、ピッチ固定冶具を外して矩形状のエアフィルターユニット部材２を得た。
【００６１】
上記の矩形状のエアフィルターユニット部材１および２を実施例１と同様の方法にて連結し、間口寸法４５０ｍｍ×２５０ｍｍ、間口面積０．１１ｍ２のエアフィルターユニットを得た。
【００６２】
得られた上記のエアフィルターユニットの風量６．６ｍ３／ｍｉｎ時の圧力損失は６２Ｐａ、捕集効率は９９．９０％、負荷後性能維持率は６８％であった。
【００６３】
［実施例４］
第１のエレクトレット濾材として実施例１の第１のエレクトレット濾材と同様のものを用い、この濾材を実施例２の第１のエレクトレットと同様の方法、条件でプリーツ加工し展開面積が１．９５ｍ２のエレクトレット濾材を採取した。このエレクトレット濾材の外周寸法がプリーツ方向：２４８ｍｍ、スリット巾方向：３４０ｍｍ、間口面積が０．０６ｍ２となるよう外周４辺に厚み１ｍｍの不織布からなる幅３６ｍｍの平板状の枠材を接着剤にて隙間が生じないよう接着し、矩形状のエアフィルターユニット部材１を得た。
【００６４】
第２のエレクトレット濾材として実施例３の第２のエレクトレット濾材と同様のものを用い、この濾材を実施例２の第２のエレクトレット濾材と同様の方法、条件でプリーツ加工し、展開面積が０．４０ｍ２、外周寸法がプリーツ方向：２４８ｍｍ、スリット巾方向：１０８ｍｍ、間口面積が０．０２ｍ２となるよう外周４辺に第１のエレクトレット濾材と同様の枠材を隙間が生じないよう接着後、ピッチ固定冶具を外して矩形状のエアフィルターユニット部材２を得た。
【００６５】
上記の矩形状のエアフィルターユニット部材１および２を実施例１と同様の方法にて連結し、間口寸法４５０ｍｍ×２５０ｍｍ、間口面積０．１１ｍ２のエアフィルターユニットを得た。
【００６６】
得られた複合フィルターユニットの風量６．６ｍ３／ｍｉｎ時の圧力損失は６５Ｐａ、捕集効率は９９．９０％、負荷後性能維持率は７２％であった。
【００６７】
［実施例５］
第１のエレクトレット濾材として実施例１の第１のエレクトレット濾材と同様のものを用い、この濾材を幅３１８ｍｍにスリット後、スリット幅と垂直な方向に折高さ３５ｍｍにて連続プリーツ加工し、ビード樹脂を太さ約２．５ｍｍ、プリーツの稜線方向に山の頂点から５０％の高さまで、スリット幅方向に５．０８ｃｍの間隔にて表裏各６本塗布し、隣接するプリーツ山のピッチがおよそ３．０ｍｍとなるようビード樹脂同士を接着させた後、８２山分、展開面積として１．８６ｍ２のプリーツ加工されたエレクトレット濾材を採取した。このエレクトレット濾材の外周寸法がプリーツ方向２４８ｍｍ、スリット巾方向３４０ｍｍ、間口面積が０．０８ｍ２となるよう外周４辺に厚み１ｍｍの不織布からなる幅３６ｍｍの平板状の枠材を接着剤にて隙間が生じないよう接着し、矩形状のエアフィルターユニット部材１を得た。
【００６８】
第２のエレクトレット濾材として実施例１の第２のエレクトレット濾材と同様のものを用い、このエレクトレット濾材を１２６ｍｍにスリット後、スリット幅と垂直な方向に折高さ３５ｍｍにて連続プリーツ加工し、５３山分、展開面積として０．４７ｍ２のプリーツ加工されたエレクトレット濾材を採取後、隣接するプリーツ山のピッチがおよそ４．７ｍｍとなるようくし刃上のピッチ固定冶具に挿入し、外周寸法がプリーツ方向：２４８ｍｍ、スリット巾方向：１２８ｍｍ、間口面積が０．０３ｍ２となるよう外周４辺に第１のエレクトレット濾材と同様の不織布からなる枠材を隙間が生じないよう接着し、ピッチ固定冶具を外して矩形状のエアフィルターユニット部材２を得た。
【００６９】
上記の矩形状のエアフィルターユニットを実施例１と同様の方法にて連結し、間口寸法４５０ｍｍ×２５０ｍｍ、間口面積０．１１ｍ２のエアフィルターユニットを得た。
【００７０】
得られた上記のエアフィルターユニットの風量６．６ｍ３／ｍｉｎ時の圧力損失は６２Ｐａ、捕集効率は９９．９４％、負荷後性能維持率は７４％であった。
【００７１】
［実施例６］
第１のエレクトレット濾材として、平均繊維直径１．８μｍのポリプロピレンからなり、目付が２５ｇ／ｍ２のメルトブロー法にて生産したシート状物である不織布にエレクトレット加工を施した後、補強材として実施例１と同様のスパンボンド不織布を積層しエレクトレット濾材とした。得られたエレクトレット濾材の圧力損失は４６Ｐａ、捕集効率は９９．９８％であった。
【００７２】
この濾材を幅３１８ｍｍにスリット後、実施例５の第１のエレクトレット濾材と同じ方法、条件でプリーツ加工、ビード樹脂を塗布し、隣接するプリーツ山のピッチがおよそ３．０ｍｍとなるようビード樹脂同士を接着させた後、８２山分、展開面積として１．８６ｍ２のエレクトレット濾材を採取した。このプリーツ濾材の外周寸法がプリーツ方向：２４８ｍｍ、スリット巾方向：３２０ｍｍ、間口面積が０．０８ｍ２となるよう外周４辺に厚み１ｍｍの不織布からなる幅３６ｍｍの平板状の枠材を接着剤にて隙間が生じないよう接着し、矩形状のエアフィルターユニット部材１を得た。
【００７３】
第２のエレクトレット濾材として、平均繊維直径３．５μｍのポリプロピレンからなり、目付が２０ｇ／ｍ２のメルトブロー法にて生産したシート状物である不織布にエレクトレット加工を施した後、シート状材料として第１のエレクトレット濾材と同様のスパンボンド不織布を積層しエレクトレット濾材とした。得られたエレクトレット濾材の圧力損失は２０Ｐａ、捕集効率は９９．０％であった。この濾材を幅１２６ｍｍにスリット後、スリット幅と垂直な方向に折高さ３５ｍｍにて連続プリーツ加工し、５３山分、展開面積として０．４７ｍ２のエレクトレット濾材を採取後、隣接するプリーツ山のピッチがおよそ４．７ｍｍとなるようくし刃上のピッチ固定冶具に挿入し、外周寸法がプリーツ方向：２４８ｍｍ、スリット巾方向：１２８ｍｍ、間口面積が０．０３ｍ２となるよう外周４辺に第１のエレクトレット濾材と同様の不織布からなる枠材を隙間が生じないよう接着し、ピッチ固定冶具を外して矩形状のエアフィルターユニット部材２を得た。
【００７４】
これらのエレクトレット濾材をプリーツ加工して得られた２種類の矩形状のユニットの実施例１と同様の方法にて連結し、間口寸法４５０ｍｍ×２５０ｍｍ、間口面積０．１１ｍ２の複合フィルターユニットを得た。
【００７５】
得られた複合フィルターユニットの風量６．６ｍ３／ｍｉｎ時の圧力損失は６５Ｐａ、捕集効率は９９．９８％、負荷後性能維持率は７７％であった。
【００７６】
［実施例７］
第１のエレクトレット濾材として、平均繊維直径１．４μｍのポリプロピレンからなり、目付が２０ｇ／ｍ２のメルトブロー法にて生産したシート状物である不織布にエレクトレット加工を施した後、シート状材料として実施例１と同様のスパンボンド不織布を積層しエレクトレット濾材とした。得られたエレクトレット濾材の圧力損失は６５Ｐａ、捕集効率は９９．９８％であった。
【００７７】
この濾材を幅３１８ｍｍにスリット後、実施例６の第１のエレクトレット濾材と同じ方法、条件でプリーツ加工、ビード樹脂を塗布し、隣接するプリーツ山のピッチがおよそ３．０ｍｍとなるようビード樹脂同士を接着させた後、８２山分、展開面積として１．８６ｍ２のエレクトレット濾材を採取した。このプリーツ加工されたエレクトレット濾材の外周寸法がプリーツ方向：２４８ｍｍ、スリット巾方向：３２０ｍｍ、間口面積が０．０８ｍ２となるよう外周４辺に厚み１ｍｍの不織布からなる幅３６ｍｍの平板状の枠材を接着剤にて隙間が生じないよう接着し、矩形状のエアフィルターユニット部材１を得た。
【００７８】
第２のエレクトレット濾材として実施例６の第２のエレクトレット濾材と同様の物を用い、幅１２６ｍｍにスリット後、スリット幅と垂直な方向に折高さ３５ｍｍにて連続プリーツ加工し、５３山分、展開面積として０．４７ｍ２のプリーツされたエレクトレット濾材を採取後、隣接するプリーツ山のピッチがおよそ４．７ｍｍとなるようくし刃上のピッチ固定冶具に挿入し、外周寸法がプリーツ方向：２４８ｍｍ、スリット巾方向：１２８ｍｍ、間口面積が０．０３ｍ２となるよう外周４辺に第１のエレクトレット濾材と同様の不織布からなる枠材を隙間が生じないよう接着し、ピッチ固定冶具を外して矩形状のエアフィルターユニット部材２を得た。
【００７９】
上記の矩形状のエアフィルターユニットを実施例１と同様の方法にて連結し、間口寸法４５０ｍｍ×２５０ｍｍ、間口面積０．１１ｍ２のエアフィルターユニットを得た。
【００８０】
得られた上記のエアフィルターユニットの風量６．６ｍ３／ｍｉｎ時の圧力損失は７０Ｐａ、捕集効率は９９．９７％、負荷後性能維持率は８０％であった。
【００８１】
［実施例８］
第１のエレクトレット濾材として、実施例１の第１のエレクトレット濾材と同様のものを用いた。この濾材を幅２４８ｍｍにスリット後、実施例１の第１のエレクトレット濾材と同じ方法、条件でプリーツ加工、ビード樹脂を塗布し、隣接するプリーツ山のピッチがおよそ３．０ｍｍとなるようビード樹脂同士を接着させた後、８２山分、展開面積として１．４５ｍ２のプリーツ加工されたエレクトレット濾材を採取した。このエレクトレット濾材の外周寸法がプリーツ方向：２４８ｍｍ、スリット巾方向：２５０ｍｍ、間口面積が０．０６ｍ２となるよう外周４辺に厚み１ｍｍの不織布からなる幅３６ｍｍの平板状の枠材を接着剤にて隙間が生じないよう接着し、矩形状のエアフィルターユニット部材１を得た。
【００８２】
第２のエレクトレット濾材として、実施例１の第２のエレクトレット濾材に用いたものと同様のスパンボンド不織布上に、脱臭剤として粒状活性炭（日本エンバイロケミカルズ社製  ＨＧＩ−２１８）２５ｇ／ｍ２およびリン酸を２０重量％添着した粒状活性炭（満栄工業社製  ＭＮＣ−４０／８０ＤＢ）２５ｇ／ｍ２の合計５０ｇ／ｍ２と、接着剤としてポリエチレン樹脂からなる接着パウダー２０ｇ／ｍ２を同時に散布し、加熱ヒーターにて接着パウダーが溶融状態となった上に、ポリプロピレンからなる平均繊維直径４．５μｍ、目付３５ｇ／ｍ２のメルトブロー法にて生産した不織布にエレクトレット加工を施したシートを積層接着させエレクトレット濾材を得た。この濾材の圧力損失は２５Ｐａ、捕集効率は９７．５％であった。この濾材を幅１９６ｍｍにスリット後、スリット幅と垂直な方向に折高さ３５ｍｍにて連続プリーツ加工し、５０山分、展開面積として０．７０ｍ２のプリーツ加工されたエレクトレット濾材を採取後、隣接するプリーツ山のピッチがおよそ４．９ｍｍとなるようくし刃上のピッチ固定冶具に挿入し、外周寸法がプリーツ方向：２４８ｍｍ、スリット巾方向：１９８ｍｍ、間口面積が０．０５ｍ２となるよう外周４辺に第１のエレクトレット濾材と同様の不織布からなる枠材を隙間が生じないよう接着し、ピッチ固定冶具を外して矩形状のエアフィルターユニット部材２を得た。
【００８３】
上記の矩形状のエアフィルターユニットを実施例１と同様の方法にて連結し、間口寸法４５０ｍｍ×２５０ｍｍ、間口面積０．１１ｍ２のエアフィルターユニットを得た。
【００８４】
得られた上記のエアフィルターユニットの風量６．６ｍ３／ｍｉｎ時の圧力損失は６７Ｐａ、捕集効率は９９．９４％、負荷性能維持率は７０％、初期脱臭性能は８０％であった。
【００８５】
［実施例９］
第１のエレクトレット濾材として、実施例７の第１のエレクトレット濾材と同様のものを用いた。この濾材を幅３３８ｍｍにスリット後、実施例１の第１のエレクトレット濾材と同じ方法、条件でプリーツ加工、ビード樹脂を塗布し、隣接するプリーツ山のピッチがおよそ３．０ｍｍとなるようビード樹脂同士を接着させた後、８２山分、展開面積として１．９８ｍ２のプリーツ加工されたエレクトレット濾材を採取した。このプリーツ濾材の外周寸法がプリーツ方向：２５０ｍｍ、スリット巾方向：３４０ｍｍ、間口面積が０．０９ｍ２となるよう外周４辺に厚み１ｍｍの不織布からなる幅３６ｍｍの平板状の枠材を接着剤にて隙間が生じないよう接着し、矩形状のエアフィルターユニット部材１を得た。
【００８６】
第２のエレクトレット濾材として、実施例１の第２のエレクトレット濾材に用いたものと同様のスパンボンド不織布上に、アジピン酸ジヒドラジド（大塚化学社製  ケムキャッチＨ−６０００ＨＳ）を６重量％添着させた多孔質シリカ粒子（ＡＧＣエスアイテック社製  Ｄ−３００−６０Ａ、平均粒子径２００μｍ）１００ｇ／ｍ２および粒状活性炭（満栄工業社製ＭＮＣ−３０／６０−Ｏ）３５０ｇ／ｍ２の合計４５０ｇ／ｍ２と、接着剤として実施例８と同様の接着パウダー１２０ｇ／ｍ２を同時に散布し、散布後にヒーターにて過熱し接着パウダーが溶融状態となった上にポリプロピレンからなる平均繊維直径４．５μｍ、目付４５ｇ／ｍ２のメルトブロー法にて生産した不織布にエレクトレット加工を施したシートを積層接着させエレクトレット濾材を得た。この濾材の圧力損失は３０Ｐａ、捕集効率は９９．０％であった。この濾材を幅１０６ｍｍにスリット後、スリット幅と垂直な方向に折高さ３５ｍｍにて連続プリーツ加工し、４０山分、展開面積として０．３０ｍ２のプリーツ加工されたエレクトレット濾材を採取後、隣接するプリーツ山のピッチがおよそ６．２ｍｍとなるようくし刃上のピッチ固定冶具に挿入し、外周寸法がプリーツ方向２４８ｍｍ、スリット巾方向１０８ｍｍ、間口面積０．０２ｍ２となるよう外周４辺に第１のエレクトレット濾材と同様の不織布からなる枠材を隙間が生じないよう接着し、ピッチ固定冶具を外して矩形状のエアフィルターユニット部材２を得た。
【００８７】
上記の矩形状エアフィルターユニットを実施例１と同様の方法にて連結し、間口寸法４５０ｍｍ×２５０ｍｍ、間口面積０．１１ｍ２のエアフィルターユニットを得た。
【００８８】
得られた上記のエアフィルターユニットの風量６．６ｍ３／ｍｉｎ時の圧力損失は７０Ｐａ、捕集効率は９９．９７％、負荷後性能維持率は８０％、初期脱臭性能は９５％であった。
【００８９】
［比較例１］
第１のエレクトレット濾材として実施例７と同様に、平均繊維直径１．４μｍのポリプロピレンからなり、目付が２０ｇ／ｍ２のメルトブロー法にて生産したシート状物である不織布にエレクトレット加工を施した後、シート状材料として実施例１と同様のスパンボンド不織布を積層した、圧力損失が６５Ｐａ、捕集効率は９９．９８％のエレクトレット濾材を用いた。このエレクトレット濾材を幅４４８ｍｍにスリット後、実施例７の第１のエレクトレット濾材と同じ方法、条件でプリーツ加工、ビード樹脂を表裏各８本塗布し、隣接するプリーツ山のピッチがおよそ３．４ｍｍとなるようビード樹脂同士を接着させた後、７２山分、展開面積として２．３０ｍ２のプリーツ加工されたエレクトレット濾材を採取した。このプリーツ濾材の外周寸法：プリーツ方向が２５０ｍｍ、スリット巾方向：４５０ｍｍ、間口面積が０．１１ｍ２となるよう外周４辺に厚み１ｍｍの不織布からなる幅３６ｍｍの平板状の枠材を接着剤にて隙間が生じないよう接着し、矩形状のエアフィルターユニットを得た。これ以外にエレクトレット濾材は用いなかった。フィルターユニットの風量６．６ｍ３／ｍｉｎ時の圧力損失は８８Ｐａ、捕集効率は９９．９７％、負荷後性能維持率は６７％であった。
【００９０】
［比較例２］
第１のエレクトレット濾材として平均繊維直径３．０μｍのポリプロピレンからなり、目付が２０ｇ／ｍ２のメルトブロー法にて生産したシート状物である不織布にエレクトレット加工を施した後、シート状材料として実施例１と同様のスパンボンド不織布を積層した、圧力損失が２０Ｐａ、捕集効率は９９．０％のエレクトレット濾材を用いた。この濾材を幅４４８ｍｍにスリット後、実施例７の第１のエレクトレット濾材と同じ方法、条件でプリーツ加工、ビード樹脂を表裏各８本塗布し、隣接するプリーツ山のピッチがおよそ３．４ｍｍとなるようビード樹脂同士を接着させた後、７２山分、展開面積として２．３０ｍ２のプリーツ加工されたエレクトレット濾材を採取した。このエレクトレット濾材の外周寸法がプリーツ方向：２５０ｍｍ、スリット巾方向：４５０ｍｍ、間口面積が０．１１ｍ２となるよう外周４辺に厚み１ｍｍの不織布からなる幅３６ｍｍの平板状の枠材を接着剤にて隙間が生じないよう接着し、矩形状のエアフィルターユニットを得た。これ以外にエレクトレット濾材は用いなかった。フィルターユニットの風量６．６ｍ３／ｍｉｎ時の圧力損失は３２Ｐａ、捕集効率は９９.００％、負荷後性能維持率は４５％であった。
【００９１】
［比較例３］
第１のエレクトレット濾材として実施例７と同様、平均繊維直径１．４μｍのポリプロピレンからなり、目付が２０ｇ／ｍ２のメルトブロー法にて生産したシート状物である不織布にエレクトレット加工を施した後、シート状材料として実施例１と同様のスパンボンド不織布を積層した、圧力損失が６５Ｐａ、捕集効率は９９．９８％のエレクトレット濾材を用いた。このエレクトレット濾材を幅３１８ｍｍにスリット後、実施例７の第１のエレクトレット濾材と同じ方法、条件でプリーツ加工、ビード樹脂を塗布し、隣接するプリーツ山のピッチがおよそ３．０ｍｍとなるようビード樹脂同士を接着させた後、８２山分、展開面積として１．８６ｍ２のプリーツ加工されたエレクトレット濾材を採取した。このエレクトレット濾材の外周寸法がプリーツ方向：２４８ｍｍ、スリット巾方向：３２０ｍｍ、間口面積が０．０８ｍ２となるよう外周４辺に厚み１ｍｍの不織布からなる幅３６ｍｍの平板状の枠材を接着剤にて隙間が生じないよう接着し、矩形状のエアフィルターユニット部材１を得た。
【００９２】
第２のエレクトレット濾材として、平均繊維直径２．２μｍのポリプロピレンからなり、目付が２２ｇ／ｍ２のメルトブロー法にて生産したシート状物である不織布にエレクトレット加工を施した後、シート状材料として実施例１と同様のスパンボンド不織布を積層しエレクトレット濾材とした。得られたエレクトレット濾材の圧力損失は３８Ｐａ、捕集効率は９９．９０％であった。このエレクトレット濾材を幅１２６ｍｍでスリット後、スリット幅と垂直な方向に折高さ３５ｍｍにて連続プリーツ加工し、プリーツの山谷と同じ方向にビード樹脂を太さ約２．５ｍｍ、スリット巾方向に５．０８ｃｍの間隔にて表裏各３本塗布、隣接するプリーツ山のピッチがおよそ４．７ｍｍとなるようビード樹脂同士を接着させた後、５３山分、展開面積として０．４７ｍ２のプリーツ加工されたエレクトレット濾材を採取した。このエレクトレット濾材の外周寸法がプリーツ方向：２４８ｍｍ、スリット巾方向：１２８ｍｍ、間口面積が０．０３ｍ２となるよう外周４辺に厚み１ｍｍの不織布からなる平板状の枠材を接着剤にて隙間が生じないよう接着し、矩形状のエアフィルターユニット部材２を得た。
【００９３】
上記の矩形状のエアフィルターユニット部材１および２のいずれもプリーツ方向側（２４８ｍｍ）の枠材外面同士を、ホットメルト樹脂にて接着し連結した後、全体の外周に上記同様の厚み１ｍｍの不織布枠を貼り付け、間口寸法４５０ｍｍ×２５０ｍｍ、間口面積０．１１ｍ２のエアフィルターユニットを得た。
【００９４】
得られた上記のエアフィルターユニットの風量６．６ｍ３／ｍｉｎ時の圧力損失は８７Ｐａ、捕集効率は９９．９７％、負荷後性能維持率は６０％であった。
【００９５】
［比較例４］
第１のエレクトレット濾材として実施例７と同様のものを用い、このエレクトレット濾材を３１８ｍｍにスリット後、実施例７と同様のプリーツ加工方法、条件、ビード樹脂塗布方法にて、隣接するプリーツ山のピッチがおよそ３．０ｍｍとなるようビード樹脂同士を接着させた後、８２山分、展開面積として１．８６ｍ２のプリーツ加工されたエレクトレット濾材を採取した。このエレクトレット濾材の外周寸法がプリーツ方向：２４８ｍｍ、スリット巾方向：３２０ｍｍ、間口面積が０．０８ｍ２となるよう外周４辺に厚み１ｍｍの不織布からなる幅３６ｍｍの平板状の枠材を接着剤にて隙間が生じないよう接着し、矩形状のエアフィルターユニット部材１を得た。
【００９６】
第２のエレクトレット濾材として平均繊維直径３．５μｍ、のポリプロピレンからなり、目付が１５ｇ／ｍ２のメルトブロー法にて生産したシート状物である不織布にエレクトレット加工を施した後、シート状材料として実施例１と同様のスパンボンド不織布を積層しエレクトレット濾材とした。得られたエレクトレット濾材の圧力損失は１７Ｐａ、捕集効率は９５．００％であった。このエレクトレット濾材を幅１２６ｍｍにスリット後、スリット幅と垂直な方向に折高さ３５ｍｍにて連続プリーツ加工し、５３山分、展開面積として０．４７ｍ２のプリーツ加工されたエレクトレット濾材を採取後、隣接するプリーツ山のピッチがおよそ４．７ｍｍとなるようくし刃上のピッチ固定冶具に挿入し、外周寸法がプリーツ方向２４８ｍｍ、スリット巾方向１２８ｍｍ、間口面積０．０３ｍ２となるよう外周４辺に第１のエレクトレット濾材と同様の枠材を隙間が生じないよう接着し、ピッチ固定冶具を外して矩形状のエアフィルターユニット部材２を得た。
【００９７】
上記の矩形状のエアフィルターユニット部材１および２のいずれもプリーツ方向側（２４８ｍｍ）の枠材同士をホットメルト樹脂にて接着し連結した後、全体の外周に上記同様の厚み１ｍｍの不織布枠を貼り付け、間口寸法４５０ｍｍ×２５０ｍｍ、間口面積０．１１ｍ２のエアフィルターユニットを得た。
【００９８】
得られた上記のエアフィルターユニットの風量６．６ｍ３／ｍｉｎ時の圧力損失は５５Ｐａ、捕集効率は９６．５０％、負荷後性能維持率は５０％であった。
【００９９】
［比較例５］
第１のエレクトレット濾材として実施例７と同様のものを用い、このエレクトレット濾材を２４８ｍｍにスリット後、実施例７と同様のプリーツ加工方法、条件、ビード樹脂塗布方法にて、隣接するプリーツ山のピッチがおよそ４．１ｍｍとなるようビード樹脂同士を接着させた後、６０山分、濾材面積として１．０６ｍ２のプリーツ加工されたエレクトレット濾材を採取した。このエレクトレット濾材の外周寸法がプリーツ方向：２４８ｍｍ、スリット巾方向：２５０ｍｍ、間口面積が０．０６ｍ２となるよう外周４辺に厚み１ｍｍの不織布からなる幅３６ｍｍの平板状の枠材を接着剤にて隙間が生じないよう接着し、矩形状のエアフィルターユニット部材１を得た。
【０１００】
第２のエレクトレット濾材として平均繊維直径３．５μｍ、のポリプロピレンからなり、目付が１５ｇ／ｍ２のメルトブロー法にて生産したシート状物である不織布にエレクトレット加工を施した後、シート状材料として実施例１と同様のスパンボンド不織布を積層しエレクトレット濾材とした。得られたエレクトレット濾材の圧力損失は２０Ｐａ、捕集効率は９５．０％であった。このエレクトレット濾材を幅１９６ｍｍにスリット後、スリット幅と垂直な方向に折高さ３５ｍｍにて連続プリーツ加工し、６０山分、濾材面積として０．８４ｍ２のプリーツ加工されたエレクトレット濾材を採取後、隣接するプリーツ山のピッチがおよそ４．７ｍｍとなるようくし刃上のピッチ固定冶具に挿入し、外周寸法がプリーツ方向：２４８ｍｍ、スリット巾方向：１９８ｍｍ、間口面積０．０５ｍ２となるよう外周４辺に第１のエレクトレット濾材と同様の枠材を隙間が生じないよう接着し、ピッチ固定冶具を外して矩形状のエアフィルターユニット部材２を得た。
【０１０１】
上記の矩形状のエアフィルターユニット部材１および２の枠材外面のプリーツ方向（２４８ｍｍ）に平行な面の一方の面同士を、ホットメルト樹脂にて全長に渡り接着し連結した後、全体の外周に上記同様の厚み１ｍｍの不織布枠を貼り付け、間口寸法４５０ｍｍ×２５０ｍｍ、間口面積０．１１ｍ２のエアフィルターユニットを得た。
【０１０２】
得られた上記のエアフィルターユニットの風量６．６ｍ３／ｍｉｎ時の圧力損失は５５Ｐａ、捕集効率は９６．５０％、フィルター負荷後性能維持率は５０％であった。
【０１０３】
［比較例６］
第１のエレクトレット濾材として実施例７と同様のものを用い、このエレクトレット濾材を３６８ｍｍにスリット後、実施例７と同様のプリーツ加工方法、条件、ビード樹脂塗布方法にて、隣接するプリーツ山のピッチがおよそ３．５ｍｍとなるようビード樹脂同士を接着させた後、７０山分、展開面積として１．８４ｍ２のプリーツ加工されたエレクトレット濾材を採取した。このエレクトレット濾材の外周寸法がプリーツ方向：２４８ｍｍ、スリット巾方向：３７０ｍｍ、間口面積が０．０９ｍ２となるよう外周４辺に厚み１ｍｍの不織布からなる幅３６ｍｍの平板状の枠材を接着剤にて隙間が生じないよう接着し、矩形状のエアフィルターユニット部材２を得た。
【０１０４】
第２のエレクトレット濾材として平均繊維直径３．５μｍ、のポリプロピレンからなり、目付が１５ｇ／ｍ２のメルトブロー法にて生産したシート状物である不織布にエレクトレット加工を施した後、シート状材料として実施例１と同様のスパンボンド不織布を積層しエレクトレット濾材とした。得られたエレクトレット濾材の圧力損失は２０Ｐａ、捕集効率は９５．０％であった。このエレクトレット濾材を幅７６ｍｍにスリット後、スリット幅と垂直な方向に折高さ３５ｍｍにて連続プリーツ加工し、５８山分、展開面積として０．３１ｍ２のプリーツ加工されたエレクトレット濾材を採取後、隣接するプリーツ山のピッチがおよそ４．３ｍｍとなるようくし刃上のピッチ固定冶具に挿入し、外周寸法がプリーツ方向２４８ｍｍ、スリット巾方向７８ｍｍ、間口面積０．０２ｍ２となるよう外周４辺に第１のエレクトレット濾材と同様の枠材を隙間が生じないよう接着し、ピッチ固定冶具を外して矩形状のエアフィルターユニット部材２を得た。
【０１０５】
上記の矩形状のエアフィルターユニット部材１および２の枠材外面のプリーツ方向（２４８ｍｍ）に平行な面の一方の面同士を、ホットメルト樹脂にて全長に渡り接着し連結した後、全体の外周に上記同様の厚み１ｍｍの不織布枠を貼り付け、間口寸法４５０ｍｍ×２５０ｍｍ、間口面積０．１１ｍ２のエアフィルターユニットを得た。
【０１０６】
得られた上記のエアフィルターユニットの風量６．６ｍ３／ｍｉｎ時の圧力損失は８３Ｐａ、捕集効率は９９．９４％、負荷後性能維持率は６５％であった。
【０１０７】
［比較例７］
第１のエレクトレット濾材として実施例７と同様のものを用い、このエレクトレット濾材を３０８ｍｍにスリット後、実施例７と同様のプリーツ加工方法、条件、ビード樹脂塗布方法にて、隣接するプリーツ山のピッチがおよそ３．７ｍｍとなるようビード樹脂同士を接着させた後、６７山分、展開面積として１．４７ｍ２のプリーツ加工されたエレクトレット濾材を採取した。このプリーツ濾材の外周寸法がプリーツ方向：２４８ｍｍ、スリット巾方向：３１０ｍｍ、間口面積が０．０８ｍ２となるよう外周４辺に厚み１ｍｍの不織布からなる幅３６ｍｍの平板状の枠材を接着剤にて隙間が生じないよう接着し、矩形状のエアフィルターユニット部材１を得た。
【０１０８】
第２のエレクトレット濾材として実施例９と同じ脱臭剤を挟み込んだものを用い、この濾材を幅１３６ｍｍにスリット後、スリット幅と垂直な方向に折高さ３５ｍｍにて連続プリーツ加工し、３７山分、展開面積として０．３６ｍ２のエレクトレット加工されたプリーツ濾材を採取後、隣接するプリーツ山のピッチがおよそ６．７ｍｍとなるようくし刃上のピッチ固定冶具に挿入し、外周寸法がプリーツ方向：２４８ｍｍ、スリット巾方向：１３８ｍｍ、間口面積０．０３ｍ２となるよう外周４辺に第１のエレクトレット濾材と同様の枠材を隙間が生じないよう接着し、ピッチ固定冶具を外して矩形状エアフィルターユニット部材２を得た。
【０１０９】
上記の矩形状のエアフィルターユニット部材１および２のいずれもプリーツ方向側（２４８ｍｍ）の枠材外面同士をホットメルト樹脂にて接着し連結した後、開口部の寸法が４５０×２５０ｍｍの金属性の一体側枠材にはめ込み、隙間部には特に処置をせず間口寸法４５０ｍｍ×２５０ｍｍ、間口面積０．１１ｍ２のエアフィルターユニットを得た。
【０１１０】
得られた上記のエアフィルターユニットの風量６．６ｍ３／ｍｉｎ時の圧力損失は６８Ｐａ、捕集効率は９９．５０％、負荷後性能維持率は６５％、初期脱臭性能は７０％であった。
【０１１１】
［比較例８］
第１のエレクトレット濾材の代わりに平均繊維直径０．８μｍからなるガラス繊維からなり、目付が３０ｇ／ｍ２の不織布を濾材とした。得られた濾材の圧力損失は８０Ｐａ、捕集効率は９５．５％であった。
【０１１２】
この濾材を幅３１２．５ｍｍにスリット後、スリット幅と垂直な方向に折高さ３５ｍｍにて連続プリーツ加工し、ビード樹脂を太さ約２．５ｍｍ、プリーツの稜線方向に山の頂点から５０％の高さまで、スリット幅方向に５．０８ｃｍの間隔にて表裏各１２本塗布し、隣接するプリーツ山のピッチがおよそ２．９ｍｍとなるようビード樹脂同士を接着させた後、８５山分、展開面積として１．９０ｍ２のプリーツ加工された濾材を採取した。この濾材の外周寸法がプリーツ方向：２４８ｍｍ、スリット巾方向：３１５ｍｍ、間口面積が０．０８ｍ２となるよう外周４辺に厚み１ｍｍの不織布からなる幅３６ｍｍの平板状の枠材を接着剤にて隙間が生じないよう接着し、矩形状のエアフィルターユニット部材１を得た。
【０１１３】
第２のエレクトレット濾材として、平均繊維直径３．５μｍ、のポリプロピレンからなる目付が１８ｇ／ｍ２のメルトブロー法にて生産したシート状物である不織布にエレクトレット加工を施した後、シート状材料として実施例１と同様のスパンボンド不織布を積層しエレクトレット濾材とした。得られたエレクトレット濾材の圧力損失は２５Ｐａ、捕集効率は９８．０％であった。このエレクトレット濾材を幅６４．５ｍｍにスリット後、スリット幅と垂直な方向に折高さ３５ｍｍにて連続プリーツ加工し、５５山分、展開面積として０．２７ｍ２のプリーツ加工されたエレクトレット濾材を採取後、隣接するプリーツ山のピッチがおよそ４．５ｍｍとなるようくし刃上のピッチ固定冶具に挿入し、外周寸法がプリーツ方向２４８ｍｍ、スリット巾方向６６ｍｍ、間口面積約０．０１５ｍ２となるよう外周４辺に上記ガラス濾材と同様の枠材を隙間が生じないよう接着し、ピッチ固定冶具を外して矩形状エアフィルターユニット部材２を得た。
【０１１４】
上記のガラス濾材からなる矩形状エアフィルターユニット部材１のプリーツ方向側（２４８ｍｍ）の両側の枠材外面に、第２のエレクトレット濾材からなる矩形状エアフィルターユニットを各１個ずつ、プリーツ方向側（２４８ｍｍ）の枠材外面をホットメルトを用いて連結した後、全体の外周に上記同様の厚み１ｍｍの不織布枠を貼り付け、間口寸法４５０ｍｍ×２５０ｍｍ、間口面積０．１１ｍ２のエアフィルターユニットを得た。
【０１１５】
得られた上記のエアフィルターユニットの風量６．６ｍ３／ｍｉｎ時の圧力損失は８０Ｐａ、捕集効率は９５．５％、フィルター負荷後性能維持率は９２％であった。
【０１１６】
［比較例９］
第１のエレクトレット濾材の代わりに、平均繊維直径０．６μｍのガラス繊維からなり、目付が５０ｇ／ｍ２不織布をガラス濾材とした。得られた濾材の圧力損失は４００Ｐａ、捕集効率は９９．９７％であった。
【０１１７】
この濾材を幅３１２．５ｍｍにスリット後、スリット幅と垂直な方向に折高さ３５ｍｍにて連続プリーツ加工し、ビード樹脂を太さ約２．５ｍｍ、プリーツの稜線方向に山の頂点から５０％の高さまで、スリット幅方向に５．０８ｃｍの間隔にて表裏各１２本塗布し、隣接するプリーツ山のピッチがおよそ２．９ｍｍとなるようビード樹脂同士を接着させた後、８５山分、展開面積として１．９０ｍ２のプリーツ加工された濾材を採取した。このプリーツ濾材の外周寸法がプリーツ方向が２４８ｍｍ、スリット巾方向が３１５ｍｍ、間口面積が０．０８ｍ２となるよう外周４辺に厚み１ｍｍの不織布からなる幅３６ｍｍの平板状の枠材を接着剤にて隙間が生じないよう接着し、矩形状のエアフィルターユニットを得た。
【０１１８】
第２のエレクトレット濾材として、平均繊維直径３．５μｍのポリプロピレンからなり、目付が１８ｇ／ｍ２のメルトブロー法にて生産したシート状物である不織布にエレクトレット加工を施した後、シート状材料として実施例１と同様のスパンボンド不織布を積層しエレクトレット濾材とした。得られたエレクトレット濾材の圧力損失は２５Ｐａ、捕集効率は９８．０％であった。このエレクトレット濾材を幅６４．５ｍｍにスリット後、スリット幅と垂直な方向に折高さ３５ｍｍにて連続プリーツ加工し、５５山分、展開面積として０．２７ｍ２のプリーツ加工されたエレクトレット濾材を採取後、隣接するプリーツ山のピッチがおよそ４．５ｍｍとなるようくし刃上のピッチ固定冶具に挿入し、外周寸法がプリーツ方向：２４８ｍｍ、スリット巾方向：６６ｍｍ、間口面積が０．０１５ｍ２となるよう外周４辺に上記ガラス濾材と同様の枠材を隙間が生じないよう接着し、ピッチ固定冶具を外して矩形状のエアフィルターユニット部材２を得た。
【０１１９】
上記のガラス濾材からなる矩形状エアフィルターユニット部材１のプリーツ方向長辺側（２４８ｍｍ）の上下両面の両側の枠材外面に、第２のエレクトレット濾材からなる矩形状エアフィルターユニットを各１個ずつ、のプリーツ方向側（２４８ｍｍ）の枠材外面長辺面をそれぞれ１個ずつホットメルトを用いて連結した後、全体の外周に上記同様の厚み１ｍｍの不織布枠を貼り付け、間口寸法４５０ｍｍ×２５０ｍｍ、間口面積０．１１ｍ２のエアフィルターユニットを得た。
【０１２０】
得られた上記のエアフィルターユニットの風量６．６ｍ３／ｍｉｎ時の圧力損失は３８０Ｐａ、捕集効率は９７．５％、負荷後性能維持率は９７％であった。
【０１２１】
なお、実施例１〜９の結果を表１に、そして比較例１〜９の結果を表２にまとめて示す。
【０１２２】
【表１】
2015167913.tif 000003
【０１２３】
【表２】
2015167913.tif 000004
【０１２４】
上で説明した事項から明らかなように、実施例１〜９は、第１のエレクトレット濾材の有する高捕集効率を維持しつつ、第２のエレクトレット濾材にも空気が流入するため全体の圧力損失が下がる効果が得られ、かつタバコ負荷がいずれかの濾材に集中しないため、負荷後性能維持率に優れたフィルターユニットが得られる。
【０１２５】
各実施例に対し、比較例１は、高捕集効率を得るために圧力損失の高いエレクトレット濾材を単独で使用するため、得られるフィルターユニットの圧力損失も高いものとなっていた。
【０１２６】
比較例２は、低圧力損失を得るために圧力損失の低いエレクトレット濾材を単独で使用するため、得られるフィルターユニットの初期性能は良好であるが、タバコ負荷によるエレクトレット性能の消失後の捕集効率の低下が著しく大きいものとなっていた。
【０１２７】
比較例３は、２種類のエレクトレット濾材を用いているが、両者の通気性がさほど変わらないため、それぞれのフィルターを単独で使用した場合と比較して圧力損失の優位性が得られないものとなっていた。
【０１２８】
比較例４は、２種類のエレクトレット濾材の通気性の差異が大きく、圧力損失の低い濾材へ集中的に空気が流入し、捕集効率の低下および負荷後性能維持率の低下を招くものとなっていた。
【０１２９】
比較例５は、２種類のエレクトレット濾材をそれぞれプリーツ加工して得られる展開面積の差が小さいため、圧力損失の低い濾材へ集中的に空気が流入し、かつ圧力損失の高い濾材の通過風速が高くなり、捕集効率の低下および負荷後性能維持率の低下を招くものとなっていた。
【０１３０】
比較例６は、２種類のエレクトレット濾材をそれぞれプリーツ加工して得られる展開面積のうち圧力損失の低い展開面積が少なすぎるため、エアフィルターユニットとして圧力損失を下げる効果が十分でないものとなっていた。
【０１３１】
比較例７は、２種類のエレクトレット濾材をそれぞれプリーツ加工したものを連結後、全周を囲む枠体との接着固定がされていないため、そこから空気の漏れが発生し捕集効率や脱臭性能の低下が起こるものとなっていた。
【０１３２】
比較例８は、エレクトレット濾材の代わりにガラス濾材を用いているが、同等圧力損失のエレクトレット濾材と比較して捕集効率が低く、エアフィルターユニットをした場合においても、それは２種類のエレクトレット濾材を用いたエアフィルターユニットと比較して、十分な初期捕集効率を得ることができないものとなっていた。
【０１３３】
比較例９は、エレクトレット濾材の代わりに同等捕集効率のガラス濾材を用いているが、圧力損失が大幅に上昇するため、エレクトレット濾材との複合フィルターユニットに加工した場合でも、その圧力損失が極めて高く、また圧力損失の低いエレクトレット濾材へのエアー通過が集中するため、初期捕集効率が低下するものとなっていた。
【産業上の利用可能性】
【０１３４】
本発明によるエアフィルター濾材およびエアフィルターユニットは、主に家庭用空気清浄機に搭載され、室内空気を清浄化するためエアフィルターユニットに使用される。
【符号の説明】
【０１３５】
１：圧力損失Ａのエレクトレット濾材
２：圧力損失Ｂのエレクトレット濾材
３：連結部
４：枠体
【図１】
2015167913.tif 000005